(57)【特許請求の範囲】
【請求項１】
化学組成が質量％で、Ａｌ2 Ｏ3 を４５〜７０％、ＺｒＯ2 を１４〜４５％、ＳｉＯ2 を９〜１５％含み、Ｎａ2 Ｏ、Ｋ2 Ｏ、Ｃｓ2 Ｏ及びＳｒＯの合計量が２％以下であって、かつ、Ｃｓ2 Ｏ及びＳｒＯから選ばれる少なくとも１種のトレーサ成分を０．２〜２％含有することを特徴とするガラス溶融窯の内張り炉材用アルミナ・ジルコニア・シリカ質溶融鋳造耐火物。
【請求項２】
化学組成が質量％で、ＺｒＯ2 を８８〜９７％、ＳｉＯ2 を２．４〜１０．０％、Ａｌ2 Ｏ3 を０．４〜３％含み、Ｎａ2 Ｏ、Ｋ2 Ｏ及びＣｓ2 Ｏの合計量が１％以下であって、かつ、Ｃｓ2 Ｏのトレーサ成分を０．２〜０．５％含有することを特徴とするガラス溶融窯の内張り炉材用ジルコニア質溶融鋳造耐火物。
【請求項３】
請求項１又は２に記載の溶融鋳造耐火物を内張り炉材として用いたことを特徴とするガラス溶融窯。
【請求項４】
前記ガラス溶融窯を、その構成箇所により任意のブロック単位に分け、そのブロック単位ごとに異なるトレーサ成分を含有する請求項１又は２に記載の溶融鋳造耐火物を用いることを特徴とするガラス溶融窯。
【請求項５】
請求項１又は２に記載の溶融鋳造耐火物を内張り炉材に用いてガラス溶融窯を構築する工程と、
前記ガラス溶融窯によりガラス材料を溶融し、溶融されたガラス材料を、成型しガラス製品を製造する工程と、
前記ガラス製品のうちガラス欠点を有するものを抽出し、成分組成を分析して前記ガラス溶融窯のガラス欠点発生源の位置を求める工程と、
を有することを特徴とするガラス欠点発生源特定方法。
【請求項６】
前記溶融鋳造耐火物中に含まれるトレーサ成分が、前記溶融されるガラス材料に含まれていないことを特徴とする請求項５に記載のガラス欠点発生源特定方法。
【請求項７】
前記ガラス溶融窯の構成箇所をブロック単位に分け、そのブロック単位ごとに前記トレーサ成分として異なる成分を含有する溶融鋳造耐火物を用いることを特徴とする請求項５又は６に記載のガラス欠点発生源特定方法。
【発明の詳細な説明】
【技術分野】
【０００１】
本発明は、ガラス溶融窯を用いてガラス製品を製造する際に用いられるガラス欠点発生源特定方法、溶融鋳造耐火物及びそれを用いたガラス溶融窯に係り、特に、溶融ガラス中への溶融鋳造耐火物成分の溶出に起因するガラス欠点を直接的に特定が可能なガラス欠点発生源特定方法、その方法に好適な溶融鋳造耐火物及びガラス溶融窯に関する。
【背景技術】
【０００２】
一般に、市販されている主なガラスを組成から分類すると、ソーダ石灰ガラス、アルミノシリケートガラス、硼珪酸ガラス等に分けられる。これらのガラスは、ガラス製品を製造する際の材料として用いられ、工業的に耐火物からなる炉材で内張りされたガラス溶融窯でそのガラス材料を溶融させた後、その溶融したガラス材料を成型し、冷却、徐冷して固化させてガラス製品とする。
【０００３】
上記耐火物としては、通常、所定配合の耐火物原料を電気炉にて完全に溶融した後、所定形状の鋳型に流し込み徐々に常温まで冷却、再固化により得られる溶融鋳造耐火物が用いられている。この耐火物は、粉状又は粒状の原料を所定形状に成形して焼成した、又は不焼成のままの結合耐火物とは組織、製法とも全く異なるもので、耐食性の高い耐火物である。
【０００４】
このような溶融鋳造耐火物としては、アルミナ・ジルコニア・シリカ質溶融鋳造耐火物、アルミナ質溶融鋳造耐火物、ジルコニア質溶融鋳造耐火物等が代表的なものとして知られている。例えば、アルミナ・ジルコニア・シリカ質溶融鋳造耐火物は、一般に、ＡＺＳ溶融鋳造耐火物という名称で呼ばれ、ガラス溶解用の耐火物として広く用いられている。
【０００５】
ＡＺＳ溶融鋳造耐火物は、約８０〜８５％（質量％、特記ないかぎり以下同じ）の結晶相とその結晶間隙を埋めている１５〜２０％のマトリックスガラス相からなる。結晶相は、コランダム結晶とバデライト結晶とからなり、その組成は、市販されているもので、概ね、Ａｌ2 Ｏ3 を４５〜５２％、ＺｒＯ2 を２８〜４１％、ＳｉＯ2 を１２〜１６％、Ｎａ2 Ｏを１〜１．９％程度のものである。
【０００６】
ＺｒＯ2 は、よく知られているように、昇温時１１５０℃付近、降温時８５０℃付近に、単斜晶と正方晶の相転移による変態膨張があり、異常な収縮、膨張を示す。マトリックスガラス相は、結晶間のクッションのような役割を果たし、ＡＺＳ溶融鋳造耐火物を製造する際のジルコニアの正方晶から単斜晶の転移による変態膨張による応力を吸収することにより、耐火物を亀裂なく製造するための重要な役割を果たす。
【０００７】
ところが、この溶融鋳造耐火物は、その使用時には常に高温に晒されているため、溶融したガラス材料との接触箇所が侵食され、その際にマトリックスガラス相が溶融したガラス材料中に滲み出す（ガラス滲出と呼ばれる）現象が生じる。このガラス滲出現象は、高温で、マトリックスガラス相の粘性が低下し流動性を帯びるとともに、ＡＺＳ溶融鋳造耐火物から高温で放出されるガスの力でもって押し出されるために起こるものと考えられている。
【０００８】
この耐火物の表面に滲出したガラスの組成は、アルミナ及びジルコニアに富んだ高粘性のガラスであるため、母ガラスに混入すると、溶融するガラスに完全に拡散されず、異質なものとなって節や筋と呼ばれるガラス欠点になってしまう。
【０００９】
このガラス欠点は、製品の歩留まりを低下させるので、工業上大きな問題となっている。したがって、このガラス欠点の発生場所を特定して、適切な温度操作等の操業条件や用いる炉材を選定することで歩留まりを向上させることが行われている。
【００１０】
ところが、このガラス欠点の出現状況は、各々の溶融窯によって個別の特徴を有しており、さらに操業条件等によっても異なるため、その発生状況は複雑な形態をとる。そこで、このようなガラス欠点の発生を防止するために、その発生源を特定しガラス溶融窯の構造や操業条件の決定は、従来、数学シミュレーションを利用して行われていた。
【００１１】
この数学シミュレーションによる方法としては、例えば、複数のガラス融液の流路（ライン）を有するガラス溶融炉において、ある特定のラインに溶解欠点が集中する場合には、問題のラインに多数個の粒子を配置し、時間を遡って粒子の軌跡を追跡してその流線から発生源を推定する粒子軌跡法が知られている。
【００１２】
また、この粒子軌跡法を改良したものとして、ガラス溶融炉のガラス融液の流れ場を求め、その流れ場に対して、特定の流路への出口に仮想のトレーサ成分を発生させ、ガラス融液の流れ場におけるトレーサ成分に関する移流のみを考慮した移流拡散方程式を設定し、この移流拡散方程式を逆時間方向に解いて得られるトレーサ成分の濃度分布より特定の流路へのトレーサ成分の流入確率分布を得て、それに基づいて溶解欠点の発生源の位置を特定する方法が知られている（特許文献１参照）。
【００１３】
また、ガラス欠点の発生源を特定するものではないが、溶融窯に用いる耐火物として、ＳｒＯ、ＢａＯ、ＺｎＯを含有する溶融鋳造耐火物が知られている（特許文献２〜４参照）。
【先行技術文献】
【特許文献】
【００１４】
【特許文献１】特開２０００−７３４２号公報
【特許文献２】特許第２８７０１８８号公報
【特許文献３】特許第４２９７５４３号公報
【特許文献４】特開２００１−２２０２４９号公報
【発明の概要】
【発明が解決しようとする課題】
【００１５】
しかしながら、上記した数学シミュレーションによる節や筋の発生源の位置の特定は、ガラス融液の流れを解析し、その流れにおいて、トレーサとなる粒子や成分を導入して、発生源の流入箇所について確率等により推定して特定するため、操作が煩雑であるという問題があった。また、この数学シミュレーションは、間接的に発生源を特定するものであるため、精度が低いという問題があった。このため、発生源と推定される箇所の問題を除去しても、ガラス欠点の発生状況が変わらない場合があった。
【００１６】
そこで、本発明は、上記した問題を解決すべくなされたものであり、ガラス欠点の発生源を、数学シミュレーションを用いずに、直接的に特定することができるガラス欠点発生源の特定方法を提供することを目的とするものである。
【課題を解決するための手段】
【００１７】
本発明のガラス欠点発生源特定方法は、本発明の溶融鋳造耐火物を内張り炉材に用いてガラス溶融窯を構築する工程と、ガラス溶融窯によりガラス材料を溶融し、溶融されたガラス材料を、鋳型に流し込んでガラス製品を製造する工程と、ガラス製品のうちガラス欠点を有するものを抽出し、成分組成を分析して前記ガラス溶融窯のガラス欠点発生源の位置を求める工程と、を有することを特徴とするものである。
【００１８】
このとき用いられる内張り炉材としては、アルミナ・ジルコニア・シリカ質溶融鋳造耐火物、アルミナ質溶融鋳造耐火物及びジルコニア質溶融鋳造耐火物が代表的なものとして挙げられる。
【００１９】
本発明のアルミナ・ジルコニア・シリカ質溶融鋳造耐火物は、化学組成が質量％で、Ａｌ2 Ｏ3 を４５〜７０％、ＺｒＯ2 を１４〜４５％、ＳｉＯ2 を９〜１５％、Ｎａ2 Ｏ、Ｋ2 Ｏ、Ｃｓ２ Ｏ及びＳｒＯの合計量が２％以下であって、かつ、Ｃｓ2 Ｏ及びＳｒＯから選ばれる少なくとも１種のトレーサ成分を０．２〜２％含有することを特徴とするものである。
【００２１】
本発明のジルコニア質溶融鋳造耐火物は、化学組成が質量％で、ＺｒＯ2 を８８〜９７％、ＳｉＯ2 を２．４〜１０．０％、Ａｌ2 Ｏ3 を０．４〜３％含み、Ｎａ2 Ｏ、Ｋ2 Ｏ及びＣｓ2 Ｏの合計量が１％以下であって、かつ、Ｃｓ2 Ｏのトレーサ成分を０．２〜０．５％含有することを特徴とするものである。
【００２２】
さらに、本発明のガラス溶融窯は、本発明のアルミナ・ジルコニア・シリカ質溶融鋳造耐火物及びジルコニア質溶融鋳造耐火物から選ばれる少なくとも１種の溶融鋳造耐火物を用いたことを特徴とするものである。
【発明の効果】
【００２３】
本発明のガラス欠点発生源特定方法によれば、所定の組成からなり、トレーサ成分を含有した溶融鋳造耐火物をガラス溶融窯の内張り炉材として用いているため、ガラス溶融窯のどの箇所がガラス欠点発生源となるかを、容易に、かつ、直接的に特定することができる。
【００２４】
本発明の溶融鋳造耐火物及びそれを用いたガラス溶融窯は、本発明のガラス欠点発生源特定方法に好適なものである。
【発明を実施するための形態】
【００２５】
最初に、本発明のガラス欠点発生源特定方法について説明する。
【００２６】
このガラス欠点発生源特定方法において、まずは、ガラス溶融窯の内張り炉材として、Ｃｓ2 Ｏ、ＳｒＯ、ＢａＯ及びＺｎＯから選ばれる少なくとも１種のトレーサ成分を含有した溶融鋳造耐火物を用いたガラス溶融窯を構築する。このとき、上記トレーサ成分を含有するものを、内張り炉材の溶融ガラスとの接触箇所に設けるものである。
【００２７】
このとき、ガラス溶融窯の内張り炉材として用いる溶融鋳造耐火物は、Ｃｓ2 Ｏ、ＳｒＯ、ＢａＯ及びＺｎＯから選ばれる少なくとも１種のトレーサ成分を含有したものであり、アルミナ・ジルコニア・シリカ質溶融鋳造耐火物、アルミナ質溶融鋳造耐火物又はジルコニア質溶融鋳造耐火物が代表的なものとして挙げられる。
【００２８】
そして、このトレーサ成分を含有した溶融鋳造耐火物は、ガラス溶融窯を構築するにあたっては、１種類の溶融鋳造耐火物を用いる場合には、ガラス欠点の発生可能性のあるガラス溶融窯の一部に用いて構成される。全てに用いてしまうと結局発生源の特定が不可能になってしまうためである。このとき、トレーサ成分を含有しない従来用いていた溶融鋳造耐火物を、ガラス欠点発生源としての可能性がない部分に用いればよい。
【００２９】
また、トレーサ成分を含有する溶融鋳造耐火物を２種類以上用いる場合には、ガラス欠点の発生源として可能性のある箇所を、それぞれ異なるトレーサ成分を有する溶融鋳造耐火物で構築するものである。ここで、異なるトレーサ成分とは、Ｃｓ2 Ｏ、ＳｒＯ、ＢａＯ及びＺｎＯを単独で用いている場合には、その種類が異なるものであり、これら成分を２種以上組み合わせてトレーサ成分とする場合には、その含有するトレーサ成分の種類及び／又は含有割合が異なるものであって、後述する組成分析において、互いに判別することができるものを言う。
【００３０】
したがって、ここで用いるガラス溶融窯としては、ガラス溶融窯を任意のブロック単位に分け、そのブロック単位ごとに異なるトレーサ成分を有する溶融鋳造耐火物を用いて構成することが好ましい。
【００３１】
そして、次に、構築したガラス溶融窯でガラス材料を溶融し、溶融したガラス材料は、通常のガラス製品の製造と同様に、炉内を溶融させながら移動させ、所定の箇所で成型し、冷却、固化させて所望のガラス製品を製造する。
【００３２】
次いで、得られたガラス製品にガラス欠点が発生しているか否かを確認し、ガラス欠点の発生しているものを抽出し、抽出したガラス製品についてその欠点部分のガラスの成分組成を分析する。この組成分析は、電子顕微鏡分析（ＳＥＭ−ＥＤＸ、ＥＰＭＡ）、蛍光Ｘ線分析、原子吸光法やＩＣＰ（誘導結合プラズマ）発光分析、ＩＣＰ質量分析等により行うことができる。なお、このときトレーサ成分を十分に検出することができるように、上記溶融鋳造耐火物に含有されるトレーサ成分は０．２％以上であることが好ましい。
【００３３】
分析の結果、トレーサ成分を含有しているか否か、含有している場合にはどのトレーサ成分を含有しているか等を分析することで、ガラス溶融窯のガラス欠点発生源を特定することができる。すなわち、そのガラス欠点の発生源は、分析により検出されたトレーサ成分を含有する内張り炉材を用いた箇所であることが容易に、かつ、直接的に特定されるものである。なお、組成分析をするにあたっては、用いているガラス材料、トレーサ成分の含有の有無、トレーサ成分の含有量について考慮しなければならない。
【００３４】
まず、用いたガラス材料がトレーサ成分を含有していない場合について説明する。この場合には、判定は容易であって、ガラス欠点の組成分析により、トレーサ成分を含有していれば、その検出されたトレーサ成分を含有する溶融鋳造耐火物で構成される箇所が発生源であることが特定できる。逆に、このときトレーサ成分を含有していなければ、トレーサ成分を含有した溶融鋳造耐火物以外の箇所がガラス欠点発生源であると判定することができる。
【００３５】
次に、用いたガラス材料がトレーサ成分を含有している場合について説明する。この場合には、トレーサ成分は常に検出されるものであるから、ガラス欠点の組成分析により、トレーサ成分がどの程度検出されるかが重要である。
【００３６】
トレーサ成分は検出されたものの、その検出量が、その用いたガラス材料の組成割合との差がなければ、トレーサ成分を含有した溶融鋳造耐火物以外の箇所がガラス欠点発生源であると判定することができる。また、その検出量が、その用いたガラス材料の組成割合を超えて十分に大きいとき（例えば、１質量％以上の差が生じたようなときは明確に）、トレーサ成分を含有した溶融鋳造耐火物で構成される箇所が発生源であると特定することができる。このようにトレーサ成分がガラス材料中に含まれるときには、溶融鋳造耐火物中に含有するトレーサ成分の含有量を多くすることで、分析及び判定を容易にすることができる。
【００３７】
次に、本発明のガラス欠点発生源特定方法に好適な溶融鋳造耐火物について説明する。
【００３８】
本発明の溶融鋳造耐火物は、アルミナ・ジルコニア・シリカ質溶融鋳造耐火物、アルミナ質溶融鋳造耐火物及びジルコニア質溶融鋳造耐火物であり、それぞれ上記記載した成分から構成されるものであって、これら各成分について、以下説明する。なお、本明細書において、成分の含有量は耐火物に対するものであり、「％」は質量％を意味するものである。
【００３９】
まず、本発明のアルミナ・ジルコニア・シリカ質溶融鋳造耐火物（以下、ＡＺＳ溶融鋳造耐火物と称する。）の各成分について説明する。
【００４０】
ＡＺＳ溶融鋳造耐火物におけるＡｌ2 Ｏ3 成分は、耐火物の結晶構造を構成する成分において、ＺｒＯ2 と並んで重要な成分であり、コランダム結晶を構成して、溶融ガラスに対してＺｒＯ2 の次に強い耐食性を示すとともに、ＺｒＯ2 のような変態膨張を示さない。その配合量は４５〜７０％の範囲であることが好ましい。７０％超であると、マトリックスガラス相の量が少なくなるとともにムライト（３Ａｌ2 Ｏ3 ・ＳｉＯ2 ）が生成しやすくなるために耐火物を亀裂なく製造することができなくなってしまう。また、４５％未満のように少なすぎるとマトリックスガラス相の量が多くなるために、ガラスが滲み出しやすくなってしまう。
【００４１】
ＡＺＳ溶融鋳造耐火物におけるＺｒＯ2 成分は、溶融ガラスの浸食に対する抵抗力が強く、耐火物の主要成分として含有される。この観点からは多い方がよいが、本発明では、ＺｒＯ2 含有量が多くなると、ＺｒＯ2 の変態膨張量とそれに伴う応力が大きくなりすぎ、マトリックスガラス相が体積変化を吸収しきれなくなるために、耐火物を亀裂なく製造するのが困難になってしまう。また、少なすぎると溶融ガラスに対する耐食性が乏しくなってしまう。そのため、ＺｒＯ2 成分の配合量は１４〜４５％の範囲であることが好ましい。
【００４２】
ＳｉＯ2 成分は、マトリックスガラス相を構成する主成分で特性を左右する重要な成分である。その配合量は９〜１５％の範囲であることが好ましい。９％未満であると、マトリックスガラス相量が少なくなってマトリックスガラス相がＺｒＯ2 の体積変化を吸収しきれなくなり、耐火物を亀裂なくなる製造するのが困難になってしまう。また、１５％超であると、マトリックスガラス相の量が多くなるために、ガラスが滲み出しやすくなってしまう。
【００４３】
Ｎａ2 ＯとＫ2 Ｏのアルカリ成分は、マトリックスガラス相の温度と粘性の関係を調整する重要な成分である。その含有量が合計量で１．８％超であるとガラスが滲み出しやすくなってしまう。一方、その合計量が、０．８％未満であると、マトリックスガラス相の粘性が高くなりすぎると同時にムライトを生成させるために、耐火物を亀裂なく製造することができない。
【００４４】
そして、本願発明においては、ガラス欠点の発生源を特定するためのトレーサ成分として、Ｃｓ2 Ｏ及びＳｒＯの少なくとも１種を含有するものである。ここで、トレーサ成分として上記化合物を選択したのは、マトリックスガラスが滲出し溶融状態のガラス材料に混入したときに、マトリックスガラスに充分溶解して、ガラス材料側に移行することができるものであるからである。
【００４５】
このとき、これらＣｓ2 Ｏ、ＳｒＯ、ＢａＯ及びＺｎＯ成分は、Ｎａ2 Ｏ、Ｋ2 Ｏも含めた合計量、すなわち、Ｎａ2 Ｏ、Ｋ2 Ｏ、Ｃｓ2 Ｏ及びＳｒＯの合計量が２％以下であって、かつ、Ｃｓ2 Ｏ及びＳｒＯ成分は０．２％以上含有するものである。トレーサ成分が０．２％未満となってしまうと、検出性能が悪くなり、ガラス欠点発生源の特定が困難となってしまう。
【００４６】
その他の成分については、本発明の目的効果を損なわない程度において若干含まれていてもよいが、できる限り少量に制限することが望ましい。
【００４７】
例えば、Ｆｅ2 Ｏ3 、ＴｉＯ2 、ＣａＯ、ＭｇＯは、工業原料の不純物として混入するもので、できる限り少ない方がよいが、工業的な範囲としてその合計量で０．０５〜０．４％の範囲で含有されてもその特性に影響を及ぼさない。
【００４８】
次に、本発明のアルミナ質溶融鋳造耐火物の各成分について説明する。
【００４９】
アルミナ質溶融鋳造耐火物としてのＡｌ2 Ｏ3 成分は、耐火物の結晶構造を構成する成分において重要な成分であり、αＡｌ2 Ｏ3 (コランダム結晶)とアルカリと反応して生成されるβＡｌ2 Ｏ3 結晶の交錯した組織を有する。溶融ガラスに対して強い耐食性を示すとともに変態膨張を示さない。その配合量は９４〜９８％の範囲であることが好ましい。９８％超であると、βＡｌ2 Ｏ3 結晶相が少なくなり割れやすくなる。また、９４％未満のように少なすぎるとβＡｌ2 Ｏ3 結晶相が多くなり、気孔率が数％以上になり、溶融ガラスに対する耐食性が悪くなる為好ましくない。
【００５０】
ＳｉＯ2 は、耐火物中に発生する応力を緩和するマトリックスガラスを形成する必須成分である。このＳｉＯ2 は、亀裂のない実用寸法の耐火物を得るために、耐火物中に０．１％以上含有している必要があり、０．５％以上含有していることが好ましい。しかし、ＳｉＯ2 成分の含有量が多くなると耐食性が小さくなってしまう。そこで、本発明において、ＳｉＯ2 は耐火物中に０．１〜１．０％の範囲で含有させるものである。
【００５１】
Ｎａ2 ＯとＫ2 Ｏのアルカリ成分は、Ａｌ2 Ｏ3 と反応してβＡｌ2 Ｏ3 結晶を構成する重要な成分である。その含有量が合計量で４．８％超であるとβＡｌ2 Ｏ3 結晶相が多くなり、気孔率が数％以上になり、溶融ガラスに対する耐食性が悪くなる為好ましくない。一方、その合計量が、１％未満であると、βＡｌ2 Ｏ3 結晶相が少なくなり、割れやすくなる。
【００５２】
そして、本願発明においては、ガラス欠点の発生源を特定するためのトレーサ成分として、Ｃｓ2 Ｏ、ＳｒＯ、ＢａＯ及びＺｎＯの少なくとも１種を含有するものである。ここで、トレーサ成分として上記化合物を選択したのは、トレーサ成分とＡｌ2 Ｏ3が反応してβＡｌ2 Ｏ3やマトリックスガラス組成を構成し、高温で溶融ガラスと接触すると、これらが溶融状態のガラス材料に混入し、ガラス材料側に移行することができるものであるからである。
【００５３】
このとき、これらＣｓ2 Ｏ、ＳｒＯ、ＢａＯ及びＺｎＯ成分は、Ｎａ2 Ｏ、Ｋ2 Ｏも含めた合計量、すなわち、Ｎａ2 Ｏ、Ｋ2 Ｏ、Ｃｓ2 Ｏ、ＳｒＯ、ＢａＯ及びＺｎＯの合計量が５％以下であって、かつ、Ｃｓ2 Ｏ、ＳｒＯ、ＢａＯ及びＺｎＯ成分は０．２％以上含有するものである。トレーサ成分が０．２％未満となってしまうと、検出性能が悪くなり、ガラス欠点発生源の特定が困難となってしまう。
【００５４】
その他の成分については、本発明の目的効果を損なわない程度において若干含まれていてもよいが、できる限り少量に制限することが望ましい。
【００５５】
例えば、Ｆｅ2 Ｏ3 、ＴｉＯ2 、ＣａＯ、ＭｇＯは、工業原料の不純物として混入するもので、できる限り少ない方がよいが、工業的な範囲としてその合計量で０．０５〜０．４％の範囲で含有されてもその特性に影響を及ぼさない。
【００５６】
次に、ジルコニア質溶融鋳造耐火物の各成分について説明する。
【００５７】
ＺｒＯ２は、溶融ガラスの浸食に対する抵抗力が強く、耐火物の主要成分として含有されるものである。したがって、耐火物中にＺｒＯ2 の含有量が多い方が溶融ガラスに対する耐食性が優れたものとなり、ジルコニア質溶融鋳造耐火物においては、溶融ガラスに対して十分な耐食性を得るために、ＺｒＯ2 の含有量を８８％以上とするものである。
【００５８】
一方、ＺｒＯ2 の含有量が９７％より多くなると、マトリックスガラスの量が相対的に少なくなってバデライト結晶の変態にともなう体積変化を吸収できなくなるため、クラックの無い耐火物を得ることが困難になってしまう。したがって、本発明において、ＺｒＯ2 は耐火物中に８８〜９７％の範囲で含有させるものである。
【００５９】
ＳｉＯ2 は、耐火物中に発生する応力を緩和するマトリックスガラスを形成する必須成分である。このＳｉＯ2 は、亀裂のない実用寸法の耐火物を得るために、耐火物中に２．４％以上含有している必要があり、５．０％以上含有していることが好ましい。しかし、ＳｉＯ2 成分の含有量が多くなると耐食性が小さくなってしまう。そこで、本発明において、ＳｉＯ2 は耐火物中に２．４〜１０．０％の範囲で含有させるものである。
【００６０】
Ａｌ2 Ｏ3 は、マトリックスガラスの温度と粘性の関係を調整する重要な役割を有しており、マトリックスガラス中のＺｒＯ2 成分の濃度を低減する効果を有している。この効果を利用してマトリックスガラス中のジルコン（ＺｒＯ2 ・ＳｉＯ2 ）などの結晶の生成を抑制するためにはＡｌ2 Ｏ3 成分含有量を０．４％以上とする必要がある。また、バデライト結晶の結晶変態温度域におけるマトリックスガラスの粘性を適度のものとして維持するためにＡｌ2 Ｏ3 成分含有量を３．０％以下とする必要がある。そこで、本発明において、Ａｌ2 Ｏ3 は耐火物中に０．４〜３％の範囲で含有させるものである。
【００６１】
Ａｌ2 Ｏ3 成分が３％より多いとマトリックスガラスの粘度を高くする他、Ａｌ2 Ｏ3 成分がＳｉＯ2 と反応してムライトを生成する傾向があり、その場合にはマトリックスガラスの絶対量が減少すると同時に析出したムライト結晶によってマトリックスガラスの粘性が高くなり、残存体積膨張が生じる。熱サイクルによって、この残存体積膨張が累積すると耐火物にクラックが生じてしまい、耐熱サイクル安定性を阻害するため、ムライトのマトリックスガラス中への析出を抑制し、残存体積膨張の累積傾向を顕著に減少するために、Ａｌ2 Ｏ3 成分の含有量は２％以下であることが好ましい。
【００６２】
Ｎａ2 ＯとＫ2 Ｏのアルカリ成分は、マトリックスガラス相の温度と粘性の関係を調整する重要な成分である。その含有量が合計量で０．８％超であるとガラスが滲み出しやすくなってしまう。一方、その合計量が、０．１％未満であると、マトリックスガラス相の粘性が高くなりすぎ耐火物を亀裂なく製造することができない。
【００６３】
そして、本願発明においては、ガラス欠点の発生源を特定するためのトレーサ成分として、Ｃｓ2 Ｏを含有するものである。ここで、トレーサ成分として上記化合物を選択したのは、マトリックスガラスが滲出し溶融状態のガラス材料に混入したときに、マトリックスガラスに充分溶解して、ガラス材料側に移行することができるものであるからである。
【００６４】
このとき、これらＣｓ2 Ｏ成分は、Ｎａ2 Ｏ、Ｋ2 Ｏも含めた合計量、すなわち、Ｎａ2 Ｏ、Ｋ2 Ｏ及びＣｓ2 Ｏの合計量が１％以下であって、かつ、Ｃｓ2 Ｏ成分は０．２％以上０．５％以下含有するものである。トレーサ成分が０．２％未満となってしまうと、検出性能が悪くなり、ガラス欠点発生源の特定が困難となってしまう。
【００６５】
その他の成分については、本発明の目的効果を損なわない程度において若干含まれていてもよいが、できる限り少量に制限することが望ましい。
【００６６】
例えば、Ｆｅ2 Ｏ3 、ＴｉＯ2 、ＣａＯ、ＭｇＯは、工業原料の不純物として混入するもので、できる限り少ない方がよいが、工業的な範囲としてその合計量で０．０５〜０．４％の範囲で含有されてもその特性に影響を及ぼさない。
【００６７】
上記した各溶融鋳造耐火物は、それぞれ上記配合割合となるように粉末原料を均質に混合し、これをアーク電気炉により溶融させて、溶融した原料を砂型又は黒鉛型に流し込み、冷却して製造される。この耐火物は、溶融時にかかるエネルギーが大きいためコストはかかるが、得られる結晶組織が緻密で、結晶の大きさも大きいことから、焼結耐火物よりも耐食安定性に優れたものである。なお、溶融時の加熱は、グラファイト電極と原料粉末を接触させ、電極に通電することにより行われる。
【００６８】
このように得られた耐火物は、溶融ガラスに対して優れた耐食性を示し、板ガラス等のガラス製品を製造する際に用いる、ガラス溶融窯用の炉材に適したものである。
【００６９】
本発明のガラス溶融窯は、上記した本発明の溶融鋳造耐火物を用いて製造されるものであり、内張り炉材として、本発明の溶融鋳造耐火物を用いて製造すればよい。
【００７０】
また、このガラス溶融窯の製造にあたっては、上記したように、ガラス溶融窯を任意のブロック単位に分け、そのブロックごとに異なるトレーサ成分を有する溶融鋳造耐火物を内張り炉材として用いて構成することが好ましい。このとき、ガラス欠点の発生源とは考えられないブロックには、トレーサ成分を含まない、従来用いられてきた溶融鋳造耐火物を用いてもよい。
【００７１】
なお、このとき、どのようにブロック単位を分けるか、どのブロック単位にどの種類の溶融鋳造耐火物を用いるかは、設計段階においてガラス融液の流路を予測し、効率的にガラス欠点の発生源を特定することができるようにして決定することが好ましい。
【実施例】
【００７２】
以下に、本発明のアルミナ・ジルコニア・シリカ質溶融鋳造耐火物を実施例によって具体的に説明するが、本発明はこれらの実施例によってなんら限定されるものではない。
【００７３】
（実施例１）
表１に示した配合となるように各成分の粉末原料を均質に混合し、これをアーク電気炉により溶融させて、溶融した原料を黒鉛型に流し込み、冷却してジルコニア含有量３２％クラスのＡＺＳ電鋳煉瓦を得た。これはトレーサ成分として、Ｃｓ2 Ｏを０．４３％含有するものである。
得られた電鋳煉瓦から１０ｍｍ×２０ｍｍ×１２０ｍｍの直方体の試料を切りだし、板ガラスを溶解した１５００℃の白金坩堝中に７２時間つるして侵食試験を行い、そのときの電鋳煉瓦の侵食量を測定するとともに、煉瓦近傍のガラス中のＣｓ2 Ｏ含有量を調べた。また、これとは別に、得られた電鋳煉瓦から３０ｍｍ（直径）×３０ｍｍ（高さ）の試料を切出し、これを電気炉で１５００℃、１６時間加熱後のガラス滲出量を求めた。その結果を表１に示した。
【００７４】
（実施例２）
トレーサ成分として、Ｃｓ2 Ｏの代わりにＳｒＯを０．４８％含有するものとした以外は、実施例１と同様に電鋳煉瓦を鋳造し、ガラスによる侵食量、ＳｒＯ含有量及びガラス滲出量を調べた。その結果を表１に示した。
【００７５】
（実施例３）
トレーサ成分として、Ｃｓ2 Ｏ含有量が２．１％のものを実施例１と同様の操作で鋳造した。実施例１と同様に、ガラスによる侵食量、ＳｒＯ含有量及びガラス滲出量を調べ、その結果を表１に示した。
【００７６】
（比較例１〜２）
トレーサ成分として、同時にＣｓ2 Ｏ、ＳｒＯを含有しない通常のＡＺＳ電鋳煉瓦（比較例１）、Ｃｓ2 Ｏ含有量が０．１９％のもの（比較例２）を実施例１と同様の操作で鋳造した。実施例１と同様に、ガラスによる侵食量、ＳｒＯ含有量及びガラス滲出量を調べ、その結果を表１に示した。
【００７７】
【表１】
0005634699.tif 000002
【００７８】
＊侵食試験後の煉瓦の侵食量：
耐食性は、１０ｍｍ×２０ｍｍ×１２０ｍｍの直方体形状の試料を鋳塊より切出し、白金坩堝中に吊るしてカンタルスーパー炉中で１５００℃、４８時間、ガラス材料に浸漬した後の侵食量を測定して求めた。ここで用いたガラス材料は、ＳｉＯ2   ７２．５％、Ａｌ2 Ｏ３   ２．０％、ＭｇＯ  ４．０％、ＣａＯ  ８．０％、Ｎａ2 Ｏ  １２．５％、Ｋ2 Ｏ  ０．８％の組成からなるものである。
＊侵食試験後の煉瓦近傍ガラス中のトレーサ成分含有量：
上記侵食試験において、ガラス中に浸漬された試料の表層から０．５〜１ｍｍ離れた部分のガラスの成分を電子顕微鏡（ＳＥＭ−ＥＤＸ）を用いて、測定した。
＊ガラス滲出量：直径３０ｍｍ、高さ３０ｍｍの円柱の試料をダイヤモンドコアドリルで切出し、アルキメデス法にて乾燥質量（Ｗ１）、水中質量（Ｗ２）を測定する。この試料を電気炉にて１５００℃で１６時間保持した後、炉外に取り出し、炉外で自然放冷する。この試料を再度、アルキメデス法にて乾燥質量（Ｗ３）、水中質量（Ｗ４）を測定する。このようにして得られた測定値を使い、次式（１）により算出した。
ガラス滲出量＝〔（Ｗ３−Ｗ４）/（Ｗ１−Ｗ２）−１〕×１００％      …（１）
【００７９】
その結果、実施例１及び実施例２は、１５００℃で７２時間という長期間の侵食試験後の炉材近傍のガラス中からＣｓ2 Ｏ及びＳｒＯが検出することができ、ガラス欠点となった際も、トレーサ成分が検出されることが確認された。また、侵食試験による耐食性及びガラス滲出試験結果も現在、一般的に使用されている煉瓦（比較例１）と大きく差がないことが確認された。また、実施例３も侵食試験後の炉材近傍中のガラス中のＣｓ2 Ｏは１．５％と充分検出されるものであった。ただし、実施例３では侵食試験における耐食性及び硝子滲出量が大きく、このようなものをガラス窯に使用すると、製品に悪影響が及ぼされる可能性がある。
一方、比較例２はＣｓ2 Ｏ含有量が０．１９％であるが、侵食試験後の炉材近傍のガラス中にＣｓ２Ｏは検出されなかった。
【００８０】
以上より、本発明のガラス欠点発生源特定方法により、容易に、かつ、直接的に、ガラス欠点の発生源を特定することができた。
【産業上の利用可能性】
【００８１】
本発明のガラス欠点発生源特定方法は、ガラス溶融窯を用いたガラス製品の製造分野に利用することができる。また、本発明の溶融鋳造耐火物及びそれを用いたガラス溶融窯は、本発明のガラス欠点発生源特定方法を行う際に適したものであるが、この特定方法を行わないガラス製品の製造におけるガラス溶融窯に適用することもできる。